СПОСОБ ПОЛУЧЕНИЯ ИМПРЕГНИРОВАННОГО СОРБЕНТА

3
3
1. Способ получения импрегнированного сорбента, включающий приготовление пропиточного раствора, содержащего триэтилендиамин и йодид калия или бария, импрегнирование им зерненного активного угля, вылеживание гранул и термообработку, отличающийся тем, что используют активный уголь с объемом микропор 0,35-0,60 см/г и объемом транспортных пор 0,15-0,35 см/г, имеющих размер зерен 1,5-3,5 мм, а пропитку осуществляют порционным введением раствора в уголь, при этом объем каждой порции раствора составляет 1/4-1/3 его общего объема.
2. Способ по п.1, отличающийся тем, что импрегнирующий раствор имеет следующий состав, мас.%:
триэтилендиамин
2-3
йодид калия и йодид бария
0,8-1,5
дистиллированная вода
95,5-97,2
3. Способ по п.1, отличающийся тем, что общий объем пропиточного раствора составляет 0,82-1,00 от суммарного объема пор активного угля.
4. Способ по п.1, отличающийся тем, что время вылеживания после введения каждой порции пропиточного раствора составляет 10-20 мин.